(57)【要約】【課題】製造工程を簡略化しながら、導電層であるｎ側内部電極層及びｐ側内部電極層におけるバリの発生を防止することができ、信頼性の高い発光素子を簡便かつ容易に製造することができる発光素子の製造方法を提供することを目的とする。【解決手段】半導体積層体を準備し、該半導体積層体の上面側に、Ｔｉ、Ｚｒ、Ｎｂ、Ｔａ、Ａｌからなる群より選択された少なくとも一種の元素を含む酸化物又は窒化物によって、前記ｎ型半導体層の他の領域上及び前記ｐ型半導体層上でそれぞれ部分的に開口する第１絶縁層８ａを形成し、第１絶縁層８ａの一部の領域上にレジスト層１７を形成し、レジスト層１７上、第１絶縁層８ａの他の領域上及び第１絶縁層８ａの開口内に金属層９を形成し、レジスト層１７を除去して、ｎ側内部電極層及びｐ側内部電極層を形成する工程を含む発光素子の製造方法。【選択図】図３
2015095617.tif 000002
【特許請求の範囲】
【請求項１】
ｎ型半導体層と、該ｎ型半導体層の一部の領域上に形成されたｐ型半導体層と、を有する半導体積層体を準備し、
該半導体積層体の上面側に、Ｔｉ、Ｚｒ、Ｎｂ、Ｔａ、Ａｌからなる群より選択された少なくとも一種の元素を含む酸化物又は窒化物によって、前記ｎ型半導体層の他の領域上及び前記ｐ型半導体層上でそれぞれ部分的に開口する第１絶縁層を形成し、
該第１絶縁層の一部の領域上にレジスト層を形成し、
前記レジスト層上、前記第１絶縁層の他の領域上及び前記第１絶縁層の開口内に、金属層を形成し、
前記レジスト層を除去して、ｎ側内部電極層及びｐ側内部電極層を形成する工程を含むことを特徴とする発光素子の製造方法。
【請求項２】
さらに、前記ｎ側内部電極層上に、第２絶縁層を介して、前記ｐ型半導体層と電気的に接続されたｐ側外部電極層を形成する請求項１に記載の発光素子の製造方法。
【請求項３】
さらに、前記ｐ側内部電極層上に、第２絶縁層を介して、前記ｎ型半導体層と電気的に接続されたｎ側外部電極層を形成する請求項１又は２に記載の発光素子の製造方法。
【請求項４】
前記ｎ側内部電極層及びｐ側内部電極層に接続され、かつ第２絶縁層を介して前記ｎ型半導体層の上方から前記ｐ型半導体層の上方に亘ってそれぞれ配置されたｎ側外部電極層及びｐ側外部電極層を形成する請求項１に記載の発光素子の製造方法。
【請求項５】
前記第１絶縁層を形成する前に、前記ｎ型半導体層の他の領域及び前記ｐ型半導体層上に、それぞれオーミック電極層を形成し、
前記第１絶縁層の開口を通して前記金属層を前記オーミック電極層に接続させる請求項１から４のいずれか１つに記載の発光素子の製造方法。
【請求項６】
前記第１絶縁層を、２種以上の誘電体を複数層積層させた多層構造膜の最表面層とする請求項１から５のいずれか１つに記載の発光素子の製造方法。
【請求項７】
前記第１絶縁層を、２種以上の誘電体の複数層と金属反射膜とを積層させた多層構造膜の最表面層とする請求項１から６のいずれか１つに記載の発光素子の製造方法。
【請求項８】
前記絶縁層を、Ｎｂ2Ｏ5によって形成する請求項６又は７に記載の発光素子の製造方法。
【発明の詳細な説明】
【技術分野】
【０００１】
本発明は、発光素子の製造方法に関する。
【背景技術】
【０００２】
近年、発光素子の種々の使用形態での利用に伴い、必要な輝度等の特性及び信頼性を確保しながら、より一層の小型化及び薄型化、実装基板への容易な搭載などの発光素子の設計の簡略化及び自由度の向上等が求められている。
その一例として、電極等の導電層を積層して立体的に配置させることにより、小型化を実現するとともに、実装の設計の簡略化などが図られている（例えば、特許文献１）。
しかし、電極の製造方法によっては、パターニングの際に電極の縁部にバリが発生することがあり、立体的な導電層の配置においてショートの原因となることがある。
このようなバリの発生に対して、例えば、スクラブ処理やＣＭＰ等の研磨処理、プラズマ処理、ソフトエッチング処理など、バリ除去処理を行うことが一般的である（例えば、特許文献２、段落５５）。
【先行技術文献】
【特許文献】
【０００３】
【特許文献１】ＷＯ２００８／１５５９６０号
【特許文献２】特開２００８−３０５８７４号公報
【発明の概要】
【発明が解決しようとする課題】
【０００４】
しかし、上述したように、発光素子の製造において、電極等の形成の際のバリ除去工程は製造工程を煩雑化し、下層に対するバリ除去工程によるダメージが懸念される。
特に、立体的な導電層の配置において、正及び負の電極がオーバーラップする積層構造では、完全な絶縁性を確保するためには、電極の縁部におけるバリ発生の防止を確保することが必要である。
【課題を解決するための手段】
【０００５】
本発明の発明者らは、導電層におけるバリの発生が、特にリフトオフ法を利用する場合には、所望のパターン形状にパターニングしたレジスト層におけるパターン側面の形状、つまりオーバーハングの程度に密接に影響されること、レジスト層の厚み、エッチャント等の種類の選択のみならず、導電層の下層に配置される層の種類を選択することによって、より簡便かつ容易に、適切なオーバーハングの程度を得ることができ、それによって、導電層におけるバリの発生を極力防止できることを見出し、本発明の完成に至った。
【０００６】
本発明は、以下の発明を含む。
ｎ型半導体層と、該ｎ型半導体層の一部の領域上に形成されたｐ型半導体層と、を有する半導体積層体を準備し、
該半導体積層体の上面側に、Ｔｉ、Ｚｒ、Ｎｂ、Ｔａ、Ａｌからなる群より選択された少なくとも一種の元素を含む酸化物又は窒化物によって、前記ｎ型半導体層の他の領域上及び前記ｐ型半導体層上でそれぞれ部分的に開口する第１絶縁層を形成し、
該第１絶縁層の一部の領域上にレジスト層を形成し、
前記レジスト層上、前記第１絶縁層の他の領域上及び前記第１絶縁層の開口内に、金属層を形成し、
前記レジスト層を除去して、ｎ側内部電極層及びｐ側内部電極層を形成する工程を含む発光素子の製造方法。
【発明の効果】
【０００７】
本発明によれば、製造工程を簡略化しながら、導電層であるｎ側内部電極層及びｐ側内部電極層におけるバリの発生を防止することができ、信頼性の高い発光素子を簡便かつ容易に製造することができる。
【図面の簡単な説明】
【０００８】
【図１Ａ】本発明の実施の形態１で製造される発光素子の概略平面図である。
【図１Ｂ】図１ＡのＡ−Ａ’線断面図である。
【図２】図１Ｂの発光素子における絶縁層の構成を説明するためのＭ部分の概略断面拡大図である。
【図３】図１Ａの発光素子の製造方法を説明するための概略断面製造工程図である。
【図４】本発明の実施の形態２で製造される発光素子の概略平面図である。
【発明を実施するための形態】
【０００９】
以下、本発明に係る発光素子の製造方法を実施するための形態を詳細に、図面を参照しながら説明する。各図面が示す部材の大きさ、厚み、位置関係等は、説明を明確にするため誇張していることがある。さらに以下の説明において、同一の名称又は符号は、原則として同一又は同質の部材を示しており、詳細説明を適宜省略する。
発光素子において、「上面」とは、電極、例えば、ｎ側内部電極層、p側内部電極層、ｎ側外部電極層、ｐ側外部電極層等が配置されている面を指し、「下面」とは、上面とは反対側の面を指す。
各層は、その表面に一部の領域を有し、この一部の領域以外の領域の全部又は一部を他の領域ということがある。
【００１０】
本発明の実施形態に係る発光装置の製造方法は、
（Ａ）ｎ型半導体層と、ｐ型半導体層とを有する半導体積層体を準備し、
（Ｂ）この半導体積層体の上面側に、第１絶縁層を形成し、
（Ｃ）この第１絶縁層の一部の領域上にレジスト層を形成し、
（Ｄ）このレジスト層上から第１絶縁層上にわたって金属層を形成し、
（Ｅ）レジスト層を除去して金属層をパターニングし、ｎ側内部電極層及びｐ側内部電極層を形成する工程を含む。
これらの一連の工程を行うことにより、第１絶縁層を介して半導体積層体と接続された電極を形成することができる。
【００１１】
特に、工程（Ｂ）での第１絶縁層を形成する前に、（Ａ’）ｎ型半導体層及びｐ型半導体層上に、それぞれオーミック電極層を形成することが好ましい。
この場合、工程（Ｂ）によって形成する第１絶縁層にも開口を形成することが好ましい。この開口を通して、オーミック電極層を金属層に接続させることができる。
これらの一連の工程を行うことにより、第１絶縁層を介して半導体積層体と接続され、かつ、オーミック電極層と内部電極層（ｎ側内部電極層及びｐ側内部電極層）とからなる電極を形成することができる。
【００１２】
（Ａ）半導体積層体の準備
まず、半導体積層体を準備する。
半導体積層体は、例えば、発光素子として機能し得る積層体であり、ＭＩＳ接合、ＰＩＮ接合、ＰＮ接合などのホモ構造、ヘテロ結合又はダブルヘテロ結合のいずれであってもよい。なかでも、半導体積層体は、ｎ型半導体層と、このｎ型半導体層の一部の領域上に形成されたｐ型半導体層とを有することが好ましく、特に、ｎ型半導体層と、発光層と、ｐ型半導体層とがこの順に積層されて構成されるものが好ましい。
発光層は、活性層ともいい、量子効果が生ずる薄膜に形成された単一量子井戸構造、多重量子井戸構造のいずれでもよい。ｎ側半導体層ｐ側半導体層半導体層の種類、材料は特に限定されるものではなく、例えばＩｎXＡｌYＧａ1-X-YＮ（０≦Ｘ、０≦Ｙ、Ｘ＋Ｙ≦１）等の窒化ガリウム系の半導体材料が好適に用いられる。これらのｎ型半導体層、発光層及びｐ型半導体層はいずれも、単層であってもよいし、２層以上の多層又は超格子等の積層構造であってもよい。
ｎ型半導体層、発光層及びｐ型半導体層ならびに半導体積層体の厚みは、特に限定されず、意図する特性、使用する材料等によって適宜調整することができる。
【００１３】
半導体積層体は、通常、基板上に積層される。基板の材料としては、サファイア（Ａｌ2Ｏ3）、スピネル（ＭｇＡ１2Ｏ4）等の絶縁性基板；炭化ケイ素（ＳｉＣ）、ＺｎＳ、ＺｎＯ、Ｓｉ、ＧａＡｓ、ダイヤモンド及び窒化物半導体と格子接合するニオブ酸リチウム、ガリウム酸ネオジウム等の酸化物基板が挙げられる。
基板は、その表面に島状又はストライプ状の凹凸を有していてもよい（図１Ｂ参照）。
【００１４】
（Ａ’）オーミック電極層の形成
オーミック電極層を、半導体積層体の上面側に、つまり、ｎ型半導体層及びｐ型半導体層上にそれぞれ形成する。例えば、オーミック電極層を、ｎ型半導体層では他の領域上に、ｐ型半導体層では一部の領域上にそれぞれ形成することが好ましい。オーミック電極層としては、特に限定されず、半導体層とオーミックコンタクトを取り得る電極材料のいずれをも用いることができる。例えば、ニッケル（Ｎｉ）、チタン（Ｔｉ）、タングステン（Ｗ）、白金（Ｐｔ）、ロジウム（Ｒｈ）、パラジウム（Ｐｄ）、バナジウム（Ｖ）、クロム（Ｃｒ）、ニオブ（Ｎｂ）、亜鉛（Ｚｎ）、タンタル（Ｔａ）、モリブデン（Ｍｎ）、ハフニウム（Ｈｆ）、アルミニウム（Ａｌ）、銀（Ａｇ）、銅（Ｃｕ）等の金属又はこれらの合金；亜鉛、インジウム、スズ、ガリウム及びマグネシウムからなる群から選択される少なくとも１種の元素を含む導電性酸化物等が挙げられる。導電性酸化物としては、ＩＴＯ、ＺｎＯ、ＩＺＯ、ＧＺＯ、Ｉｎ2Ｏ3及びＳｎＯ2等が挙げられる。
【００１５】
オーミック電極層は、半導体積層体（つまり、発光層）からの光を効率的に取り出すために、透光性導電膜によって形成されていることが好ましい。ここで透光性とは、発光層から出射される光を、５０％以上、６０％以上、７０％以上、８０％以上透過させる性質を意味する。例えば、上述した導電性酸化物の単層膜又は積層膜が挙げられる。なかでも、導電性及び透光性の観点からＩＴＯが好ましい。
【００１６】
オーミック電極層は、真空蒸着法、イオンプレーティング法、イオン・ベーパー・デポジション（ＩＶＤ）法、スパッタリング法、プラズマ蒸着法、化学的気相成長（ＣＶＤ）法等の公知の方法によって形成することができる。また、オーミック電極層を所望の形状にパターニングする場合には、フォトリソグラフィ及びドライエッチング又はウェットエッチング工程、リフトオフ法等の公知の方法を利用することができる。
オーミック電極層の厚みは特に限定されるものではなく、意図する特性等によって適宜調整することができる。
【００１７】
オーミック電極層の大きさ及び形状は、特に限定されるものではなく、通常、オーミック電極層は、電流をそれぞれ半導体層の面内全体に均一に供給するために、上述した導電性酸化物のような透光性を有する材料によって形成されるものであれば、半導体積層体の上面と同じ又はそれよりも若干小さい大きさ、半導体積層体の上面と同様の形状又は相似形状とすることが好ましい。
【００１８】
オーミック電極層は、半導体積層体におけるｎ側半導体層又はｐ側半導体層の一方のみに形成してもよいが、ｎ側半導体層及びｐ側半導体層の双方にそれぞれ形成することが好ましい。以下、ｎ側半導体層及びｐ側半導体層にそれぞれ形成するオーミック電極層を、ｎ側オーミック電極層及びｐ側オーミック電極層ということがある。
【００１９】
（Ｂ）第１絶縁層の形成
第１絶縁層を、半導体積層体の上面側に形成する。
第１絶縁層は、例えば、基板、絶縁材料、導電材料、半導体のいずれの上に形成してもよい。特に、本発明では、少なくとも一部を、上述したオーミック電極層上に形成することが好ましい。
第１絶縁層は、Ｔｉ、Ｚｒ、Ｎｂ、Ｔａ、Ａｌからなる群より選択された少なくとも一種の元素を含む酸化物又は窒化物によって形成することができる。なかでも、酸化ニオブ、酸化チタン、酸化アルミニウム、酸化ジルコニウム及び酸化タンタルからなる群から選択される少なくとも１種によって形成することが好ましい。
第１絶縁層は、これらの特定の材料から形成された単層構造を意味する。ただし、これらの特定の材料から形成された単層構造の層を、後述するレジスト層と接触する面に配置する限り、その下方（膜厚方向）に、これらの特定の材料からなる層及び／又はこれら特定の材料以外からなる層が単層又は積層構造で配置されていてもよい。
【００２０】
例えば、第１絶縁層を、２種以上の誘電体を複数層積層させた多層構造膜からなるＤＢＲ（distributed Bragg reflector：分布ブラッグ反射）型構造の最表面層として形成することが好ましく、一組の誘電体を交互に複数組積層させた多層構造膜からなるＤＢＲ型構造の最表面層として形成することがより好ましい。ここでの第１絶縁層、つまり、最表面層の厚みは、例えば、以下の式に準じて適宜調整することができる。
【００２１】
ＤＢＲ型構造の最表面層以外の層は、例えば、Ｓｉ、Ｔｉ、Ｚｒ、Ｎｂ、Ｔａ、Ａｌからなる群より選択された少なくとも一種の元素を含む酸化物又は窒化物が挙げられる。
【００２２】
また、第１絶縁層を、２種以上の誘電体の複数層と金属反射層とを積層させた多層構造膜の最表面層としてもよい。例えば、図２に示すように、一組の誘電体（低屈折率層１２及び高屈折率層１３）の複数組と金属反射層１５とを積層させた多層構造膜８からなるＤＢＲ型構造の最表面層として、第１絶縁層８ａを形成してもよい。つまり、一組の誘電体を交互に複数組積層させた多層構造膜の上又は間に、オーミック電極層と後述する内部電極層との接続に影響しないように絶縁された状態で金属反射層を配置してもよい。
多層構造膜の上に金属反射層を形成する場合、金属反射層の上には、上述した最表面層（つまり、第１絶縁層８ａ）に、Ｔｉ、Ｚｒ、Ｎｂ、Ｔａ、Ａｌからなる群より選択された少なくとも一種の元素を含む酸化物又は窒化物を配置した単層構造又は多層構造の絶縁膜を配置することが好ましい。
また、多層構造膜の間に金属反射層を配置する場合、その間の２以上に配置してもよいが、最表面に近い側の間に１つのみ配置することが好ましい。
金属反射層の直下の層（例えば、高屈折率層１３）は、第１絶縁層８ａの最表面層と同様に、Ｔｉ、Ｚｒ、Ｎｂ、Ｔａ、Ａｌからなる群より選択された少なくとも一種の元素を含む酸化物又は窒化物によって形成する絶縁層２０とすることが好ましい。
【００２３】
このような金属反射層としては、例えば、Ａｌ、Ａｇ等の反射率の高い金属又は合金によって、単層又は積層構造の層として形成することができる。Ａｌを単独で用いる場合、高出力の発光素子を得ることができる。また、Ａｌ合金としては、Ａｌを主成分（５０atom％以上を含有する）としたＣｕ、Ａｇ、Ｐｔ、Ｓｉ等との合金が挙げられる。なかでも、ＡｌとＣｕとの合金（ＡＣ）、ＡｌとＳｉとＣｕとの合金（ＡＳＣ）を用いる場合、Ａｌのマイグレーションを抑制することができ、高信頼性の発光素子を得ることができる。
金属反射層を積層構造とする場合には、反射率の高い金属又は合金は、最下層に配置することが好ましい。
【００２４】
金属反射層をＡｌ、Ａｇ等で形成する場合、その上には、Ａｌ、Ａｇの腐食防止の効果等を有する絶縁又は導電材料を積層させることが好ましい。このような積層構造としては、例えば、Ａｌ合金／Ｔｉの２層構造、Ａｌ合金／ＳｉＯ2／Ｔｉの３層構造等が挙げられる。
金属反射層は、ＤＢＲ型構造の間（好ましくは、ＤＢＲ型構造の最表面に近い側）に形成されるため、半導体積層体からＤＢＲを透過した光を反射させることができる。ＤＢＲは、所定入射角の光を全反射するため反射による損失が少ないという利点があるが、光の入射角が大きい場合には光の反射率が低下するという欠点がある。一方、金属反射層は、光を反射可能な入射角度範囲及び／又は波長範囲に依存しないという利点がある。従って、ＤＢＲと金属反射層とを組み合わせることにより、入射光をより効率よく反射させることができる。
【００２５】
誘電体の多層構造膜とする場合、通常、一方の誘電体の屈折率ｎ１、他方の誘電体の屈折率ｎ２、発光層から発光される光の波長をλとすると、一方の誘電体の厚みｄ１及び他方の誘電体の厚みｄ２は、
ｄ１＝λ／（４ｎ１）        （１）
ｄ２＝λ／（４ｎ２）        （２）
とすることが好ましい。よって、最表面に配置する絶縁層の厚みは、これに準じて適宜調整することが好ましい。例えば、１０ｎｍ〜５００ｎｍ程度が挙げられる。
金属反射層の厚みは、特に限定されるものではなく、例えば、１００ｎｍ〜５μｍ程度が挙げられる。
【００２６】
第１絶縁層は、開口を有することが好ましい。
開口は、ｎ型半導体層の他の領域上及びｐ型半導体層の一部領域上にそれぞれ配置することが好ましい。特に、上述したように、オーミック電極層上に開口の一部が配置されていることが好ましい。これによって、後述する内部電極層をオーミック電極層と接続することができる。開口は、第１絶縁層を厚み方向に貫く貫通孔である。このような開口は、オーミック電極層上以外のところに形成してもよい。
開口の形状は、例えば、平面形状を円形、楕円形、多角形等とすることができ、その大きさ、数、レイアウト等は適宜設定することができる。例えば、１つのみ、複数例で及び／又は複数行で、あるいは複数列及び複数行で規則的に又はランダムに配置することができる。複数の開口を形成する場合には、例えば、開口の平均直径は、５μｍ〜１５μｍ程度が好ましい。開口の平面形状が、例えば、楕円である場合には長径と短径の平均値、正方形である場合には、正方形の面積と同じ面積を有する円の直径を指す。開口の間隔は、例えば、開口の平均直径の２〜８倍程度が好ましい。
【００２７】
第１絶縁層は、例えば、真空蒸着法、イオンプレーティング法、イオン・ベーパー・デポジション（ＩＶＤ）法等、スパッタリング法、ＥＣＲスパッタリング法、プラズマ蒸着法、化学的気相成長（ＣＶＤ）法、ＥＣＲ−ＣＶＤ法、ＥＣＲ−プラズマＣＶＤ法、ＥＢ法、ＡＬＤ法等の公知の方法によって形成することができる。
第１絶縁膜の開口は、例えば、フォトリソグラフィ及びドライエッチング又はウェットエッチング工程等の公知の方法によって形成することができる。
【００２８】
このような特定材料からなる第１絶縁層を、後述する内部電極層及び場合によっては金属反射層の直下に配置することにより、これら内部電極層及び金属反射層の形成に利用されるレジスト層に対して、意図する適切なオーバーハング形状を与えることができ、このようなオーバーハング形状によって、これら内部電極層及び金属反射層の縁部に発生しやすいバリを確実に防止することが可能となる。
【００２９】
（Ｃ）レジスト層の形成
レジスト層を第１絶縁層上に形成する。
ここでのレジスト層は、当該分野で通常使用されているフォトレジスト組成物からなる層を指す。具体的には、ノボラック−ジアゾナフトキノン（ＤＮＱ）系フォトレジスト、ポジ型フォトレジスト、ネガ型フォトレジスト、化学増幅型フォトレジスト、光架橋型フォトレジスト、光重合型フォトレジスト等に分類される、種々の材料からなるフォトレジスト組成物から形成することができる。これらのフォトレジスト組成物は、市販品のいずれをも用いることができる。レジスト層は、スクリーン塗布法、スピン塗布法、ロールコーティング法、ラミネーター法、ディップコーティング法、スプレーコーティング法等の種々の方法によって積層することができる。
レジスト層の厚みは特に限定されるものではなく、パターン形成する部材の膜厚以上である必要があり、好ましくはパターン形成する部材の膜厚の２倍以上、例えば、０．５μｍ〜１０μｍ程度が好ましく、１μｍ〜５μｍ程度がより好ましい。
【００３０】
レジスト層は、第１絶縁層の少なくとも一部の領域上に開口を有することが好ましい。開口は、フォトリソグラフィ及びエッチング法を利用して所定の形状にパターニングすることによって形成することができる。
例えば、レジスト層に、所定の形状に開口を有したマスク又は所定の形状を被覆するマスクを利用して露光を行う。この際の露光量は、１０ｍＪ〜５０ｍＪ程度の範囲から適宜設定することが好ましい。露光前後に、任意の温度及び時間でベークを行ってもよい。
【００３１】
その後、レジスト層の露光部又は非露光部に存在するレジストを溶解する現像液を用いた浸漬現像又はスプレー現像等により、所定形状にパターニングする。ここで用いる現像液は、用いるレジストの種類によって適宜選択することができる。例えば、ＴＭＡＨ（TetraMethyl Ammonium Hydroxide）、ＴＢＡＨ（TetraButyl Ammonium Hydroxide）等が挙げられる。例えば、レジストとしてノボラック系樹脂を用いた場合は、現像液としてＴＭＡＨを用いることが好ましい。
【００３２】
レジスト層の開口の大きさ、形状等は特に限定されるものではなく、開口の少なくとも一部の縁部が、第１絶縁層の上に配置されていることが好ましく、開口の縁部の全周が第１絶縁層の上に配置されていることがより好ましい。つまり、開口は、第１絶縁層の一部をその内側に含むことが好ましい。また、開口は、第１絶縁層に形成された貫通孔（つまり、開口）をその内部に含むことがより好ましい。
【００３３】
本発明では、上述した特定材料からなる第１絶縁層の上にレジスト層を形成し、レジスト層の開口の縁部を第１絶縁層の上に配置するため、レジスト層の開口側面において意図するオーバーハングを形成することができる。ここでの意図するオーバーハングの程度は、レジスト層が上述した第１絶縁層上に形成されている限り、主としてレジスト層への露光条件、レジスト層の厚みによって精度よく制御することができる。
このような特定材料からなる第１絶縁層上における、レジスト層の開口側面のオーバーハングは、後述する内部電極層を形成する際に、つまり、金属層（内部電極層の材料）を形成した後にリフトオフ法を用いてパターニングすることによって、開口内に配置した金属層と、レジスト層上に配置した金属層とを確実に分離する。言い換えると、レジスト層の開口側面への金属層の付着を極力抑えることができる。特に、レジスト層の開口下方において、開口内から開口側面への金属層の繋がりを防止する。これによって、レジスト層と一緒に、その上に存在する金属層を確実に除去することができる。その結果、内部電極層によって形成された電極の縁部に発生しやすいバリを確実に防止することができる。また、バリを除去するエッチング、研磨等の煩雑な工程を省略することができ、製造工程を簡便なものとすることができる。さらに、バリを除去することなく、その上方に絶縁膜を介して、後述する外部電極層とは絶縁されるべき導電層等を配置しても、バリに起因する短絡を確実に防止することが可能となる。
【００３４】
（Ｄ）金属層の形成
工程（Ｃ）で得られた半導体積層体の上に、金属層を形成する。
金属層は、レジスト層上から第１絶縁膜上にわたって形成する。また、レジスト層が上述したように開口を有する場合、レジスト層の開口内（つまり、第１絶縁膜上の一部の領域上）に、金属層（内部電極層の材料）を形成する。従って、金属層を、レジスト層上及びレジスト層の開口内に加えて、レジスト層から露出した領域（第１絶縁層上の他の領域）及び第１絶縁層の開口内に形成することになる。金属層は、上述したオーミック電極層の材料と同様のものを用いて形成することができる。なかでも、金属又は合金の単層又は積層構造が好ましい。
金属層は、オーミック電極層において例示した成膜方法と同様の方法によって形成することができる。なかでも、スパッタ法、蒸着法を利用することが好ましい。
金属層の厚みは特に限定されるものではなく、求められる特性等によって適宜調整することができる。例えば、レジスト層の厚みが３μｍ〜４μｍ程度の場合、５０ｎｍ〜１μｍ程度が好ましく、０．１μｍ〜０．５μｍ程度がより好ましい。
【００３５】
金属層が、ｎ型半導体層に接続されるｎ側内部電極層を構成する場合、オーミック電極層側からＴｉ／Ｒｈ／Ｔｉ、Ｔｉ／Ｐｔ／Ａｕ、Ｔｉ／Ｒｈ／Ａｕ等からなる多層膜によって形成することが好ましい。
金属層が、ｐ型半導体層に接続されるｐ側内部電極層を構成する場合、ｐ型半導体層の略全面に形成されたオーミック電極層側から、Ｔｉ／Ｒｈ／Ｔｉ、Ｔｉ／Ｐｔ／Ａｕ、Ｔｉ／Ｒｈ／Ａｕ等からなる多層膜によって形成することが好ましい。
さらに、金属層の表面（オーミック電極とは反対側の面）には、後述する第２絶縁層と同じ材質からなる絶縁膜を連続して形成することが好ましい。これによって、後述する工程において金属層に積層される第２絶縁層との密着性を高めることができる。また、金属層の表面に異物が付着するのを軽減することができる。なお、連続して形成とは、金属層と第２絶縁層とを同じ成膜装置内で形成することを意味する。例えば、後述する第２絶縁層にＳｉＯ2を用いる場合、金属層及び絶縁膜は、スパッタ装置を利用して、オーミック電極層側からＴｉ／Ｒｈ／Ｔｉ／ＳｉＯ2、Ｔｉ／Ｐｔ／Ａｕ／ＳｉＯ2、Ｔｉ／Ｒｈ／Ａｕ／ＳｉＯ2等からなる多層膜として形成することができる。
【００３６】
（Ｅ）金属層のパターニング
上述したように形成した金属層を、レジスト層を除去することによってパターニングする。この場合、リフトオフ法を利用することができる。リフトオフ法とは、金属層の一部であって、レジスト層上に配置された金属層を、レジスト層を溶解し得る現像液によって、レジスト層とともに除去し、同時に、レジスト層の開口内にのみ金属層のパターンを残す方法を指す。従って、このパターニングによって、所定形状のｎ側内部電極層及びｐ側内部電極層を形成することができる。
【００３７】
このような方法によって、レジスト層上に配置された金属層を確実に除去することができ、かつレジスト層の開口側面に存在し得る金属層の残存を防止することができる。その結果、レジスト層の開口内にのみ内部電極層を形成することができ、内部電極層の縁部におけるバリの発生を回避することができる。
【００３８】
内部電極層は、半導体積層体におけるｎ型半導体層又はｐ型半導体層の一方のみに形成してもよいが、ｎ型半導体層及びｐ型半導体層の双方にそれぞれ形成することが好ましい。本明細書では、ｎ型半導体層及びｐ型半導体層にそれぞれ形成する内部電極層を、ｎ側内部電極層及びｐ側内部電極層という。
このような金属層のパターニングによって、オーミック電極層及び内部電極層からなる電極を形成することができる。
【００３９】
本発明の発光素子の製造方法では、上述した工程の後、電極上に、第２絶縁層を介して外部電極層をさらに形成することが好ましい。
第２絶縁層は、絶縁膜によって形成されていればよく、例えば、酸化膜、窒化膜、酸化窒化膜からなるものが挙げられる。なかでも、Ｎｂ2Ｏ5、ＴｉＯ2、ＳｉＯ2、Ａｌ2Ｏ3、ＺｒＯ2等の単層又は積層膜とすることができる。また、上述したＤＢＲ型構造を有するものでもよい。このような第２絶縁層は、上述した第１絶縁層と同様に形成することができる。
【００４０】
第２絶縁層は、通常、内部電極層の上に配置された貫通孔を有しており、この貫通孔を通して後述する外部電極層が、内部電極層と接続される。貫通孔の大きさ、形状及び数等は、上述した第１絶縁層に形成するものと同様のものが例示される。
また、このような第２絶縁層によって、外部電極層の表面を、略平坦又は略面一とすることができる。そのために、第２絶縁層の厚みは、例えば、０．１μｍ〜２０μｍ程度が好ましく、０．５μｍ〜１０μｍ程度がより好ましい。
【００４１】
外部電極層は、発光素子を実装する際に、実装基板と電気的な接続をとるための電極である。
外部電極層は、上述したｎ側内部電極層及びｐ側内部電極層を構成する材料と同様の材料を用いて形成することができる。例えば、外部電極層は、半導体層側から順にＴｉ、Ｐｔ、Ａｕ又はＴｉ、Ｎｉ、Ａｕ膜が積層した積層膜で形成することができる。
【００４２】
外部電極層は、半導体積層体におけるｎ型半導体層又はｐ型半導体層の一方のみに形成してもよいが、上述したように、発光素子を構成する半導体積層体のｎ型半導体層及びｐ型半導体層にそれぞれ接続されるｎ側内部電極層及びｐ側内部電極層とそれぞれ電気的に接続されることが好ましい。
【００４３】
ｎ側外部電極層及びｐ側外部電極層は、ｎ側内部電極層又はｐ側内部電極の全面と接触して、電気的に接続されていてもよいが、上述したように、第２絶縁層を介して、その一部において、ｎ側内部電極層又はｐ側内部電極層と電気的に接続されている。
例えば、ｎ側外部電極層は、ｎ型半導体層と電気的に接続されたｎ側内部電極層の上面の一部と接続し、さらに、第２絶縁層を介して、ｐ側内部電極層上の一部を被覆している。
また、ｐ側外部電極層は、ｐ型半導体層と電気的に接続されたｐ側内部電極層の上面に接続され、第２絶縁層を介して、ｎ側内部電極層上の一部を被覆している。
【００４４】
通常、ｎ側内部電極層は、ｐ側内部電極層よりも、その上面が低い。つまり、その上面が半導体積層体側に配置されている。従って、ｎ側内部電極層上の一部と接続されたｎ側外部電極層及びｎ側内部電極層上の一部を被覆するｐ側外部電極層は、その一部（下面）が、ｎ側内部電極層が配置されている溝部に入り込んでおり、その上面には、若干の窪みが存在する。ただし、この窪みは、ｎ側外部電極層及びｐ側外部電極層を実装基板に実装する際、実装基板への実装に利用される接合部材（例えば、半田など）の厚み変動によって、発光装置を実装基板に水平に実装し得る程度の凹凸又は高低差を有するのみである。本発明では、この程度の窪みを有する面を、略平坦、言い換えれば、略面一となっていると称し、「略平坦」、「略面一」とは、この程度の高低差を許容することを意味する。
【００４５】
ｎ側外部電極層及びｐ側外部電極層は、通常、それぞれ、ｎ側内部電極層及びｐ側内部電極層が配置された部位にのみ配置されていればよいが、それぞれ、ｎ型半導体層の上方からｐ型半導体層の上方にわたって配置されることが好ましい。これにより、熱伝導を増大させることができ、熱抵抗を低減させることが可能となる。また、ｎ型半導体層の上方に位置する部位において、若干の凹みが生じるが、ｎ側外部電極層及びｐ側外部電極層の表面において若干の凹みを有することにより、その表面積が増大し、熱伝導を顕著に向上させることができる。
【００４６】
このように、ｎ側内部電極層及び／又はｐ側内部電極層等の電極の上に、第２間絶縁層を介してこれら電極とは異なる極性の導電層（ｎ側外部電極層又はｐ側外部電極層）が配置される場合には、内部電極層の縁部に上述したバリが存在すると、バリが第２絶縁層を突き抜けて外部電極層に電気的接触をもたす、リーク電流を生じるなどの不具合を発生させることがある。
しかし、上述したように、内部電極層のバリの発生を確実に防止することができる場合には、内部電極層上に異なる極性の外部電極層が配置されても、バリに起因する短絡及びリーク電流の発生を確実に回避することができる。その結果、信頼性の高い発光素子を製造することができる。
【００４７】
ｎ側外部電極層及びｐ側外部電極層は、発光素子の一面（つまり、実装面）において、異なる面積を占有していてもよいが、同一面積又は略同一面積であることが好ましい。例えば、一方の外部電極層の面積が他方の外部電極層の面積の±１０％以内であることが好ましい。
【００４８】
以下に本発明に係る発光素子の製造方法の実施形態を、図面を参照しながら具体的に説明する。
＜実施の形態１＞
この実施の形態で製造される発光素子は、半導体積層体と、後述するｎ側電極及びp側電極と、これらｎ側電極及びp側電極とそれぞれ接続されたｎ側外部電極層及びｐ側外部電極層とを備える。
このような発光素子は、通常、平面視が矩形又は略矩形である。ここで略矩形とは、四隅の角が９０±１０度程度の角度の変動が許容されることを意味する。
【００４９】
発光素子は、図１Ａ及び図１Ｂに示したように、ｎ型半導体層３と、発光層４と、ｐ型半導体層５とが順に積層された半導体積層体６と、
半導体積層体６の上面、つまりｐ型半導体層５の上面で、ｐ型半導体層５に接続されたｐ側電極と、
半導体積層体６の上面のｐ側半導体層５の一部が、半導体積層体６の内側において溝状に除去されて、ｎ型半導体層３が露出し、その露出したｎ型半導体層３の上面で、ｎ型半導体層３に接続されたｎ側電極とを有する。
なお、半導体積層体６は、通常、サファイア基板等の基板２の上に形成されている。基板２の表面には、ストライプ状の凹凸が形成されている。
【００５０】
ｎ側電極は、ｎ型半導体層３の上面にオーミックコンタクトしたｎ側オーミック電極層７ａと、ｎ側オーミック電極層７ａの一部を被覆する絶縁性の多層構造膜８を介してｎ側オーミック電極層７ａと電気的に接続されたｎ側内部電極層９ａとからなる。
ｐ側電極は、ｐ型半導体層５の上面にオーミックコンタクトしたｐ側オーミック電極層７ｂと、ｐ側オーミック電極層７ｂの一部を被覆する絶縁性の多層構造膜８を介してp側オーミック電極層７ｂと電気的に接続されたｐ側内部電極層９ｂとからなる。
この絶縁性の多層構造膜８には貫通孔が複数形成されており、その貫通孔を通じて、ｎ側オーミック電極層７ａとｎ側内部電極層９ａとが電気的に接続されており、p側オーミック電極層７ｂとｐ側内部電極層９ｂとが電気的に接続されている。
【００５１】
ｎ側内部電極層９ａ及びｐ側内部電極層９ｂの上には、それぞれｎ側内部電極層９ａ及びｎ側内部電極層９ｂの上に開口１０ａを有する第２絶縁膜１０（ＳｉＯ２、厚み：約１μｍ）が形成されている。この第２絶縁膜１０の上には、ｎ側内部電極層９ａ上に配置する開口１０ａを介して、ｎ側内部電極層９ａに接続されたｎ側外部電極層１１ａが形成されている。ｐ側内部電極層９ｂ上に配置する開口１０ａを介して、ｐ側内部電極層９ｂに接続されたｐ側外部電極層１１ｂが形成されている。
ｎ側外部電極層１１ａは、ｎ側内部電極層９ａ上から、ｐ型半導体層５の上に配置するｐ側内部電極層９ｂの上にわたって配置している。ｐ側外部電極層１１ｂは、ｐ側内部電極層９ｂ上から、ｎ型半導体層３の上に配置するｎ側内部電極層９ａの上にわたって配置している。
【００５２】
このような発光装置は、以下の方法によって製造することができる。
（Ａ）半導体積層体の準備
表面に凹凸を有するサファイア基板２上に、例えば、ＩｎXＡｌYＧａ1-X-YＮ（０≦Ｘ、０≦Ｙ、Ｘ＋Ｙ≦１）からなるｎ型半導体層３、発光層４及びｐ型半導体層５を積層する。１つの発光素子を構成する半導体積層体の内側において、一部領域のｐ型半導体層５と発光層４とを除去し、ｎ型半導体層３を露出させる。
【００５３】
（Ａ’）オーミック電極層の形成
半導体積層体６の上面側において、ｎ型半導体層３及びｐ型半導体層５とそれぞれオーミック接続されるｎ側オーミック電極層７ａ及びｐ側オーミック電極層７ｂを形成する。ここでは、例えば、ＩＴＯ（厚み：約０．１μｍ）をスパッタ法によって成膜する。
【００５４】
（Ｂ）第１絶縁層の形成
ｎ側オーミック電極層７ａ及びｐ側オーミック電極層７ｂが形成されたサファイア基板２の上に、絶縁性の多層構造膜８を形成する。
絶縁性の多層構造膜８として、例えば、図２に示したように、ｎ側オーミック電極層７ａ又はｐ側オーミック電極層７ｂの上に、ＳｉＯ2膜からなる絶縁層２０（厚み：約０．５μｍ）を介して、低屈折率層１２と高屈折率層１３とが１組となって交互に積層された誘電体（（Ｎｂ2Ｏ5／ＳｉＯ2）n、ｎは１〜２０の整数、厚み：約５０ｎｍ／約９０ｎｍ）からなるＤＢＲ構造１４、所定形状にパターニングされた金属反射層１５であるアルミニウム膜（厚み：約０．２μｍ）とを形成する。これらの上には、第１絶縁層８ａとして、これらの全面を被覆するＮｂ2Ｏ5膜（厚み：約５０ｎｍ）を形成する。なお、アルミニウム膜は、上下面及び側面の全面が絶縁体又は誘電体で被覆されており、後述するｎ側内部電極層及びｐ側内部電極層に対して絶縁性が確保された形態で配置されている。
これらの膜は、例えば、スパッタ法によって公知の条件を組み合わせて成膜することができる。
第１絶縁層８ａが最表面層に形成された絶縁性の多層構造膜８は、ｎ側オーミック電極層７ａ上に１つの貫通孔が形成されており、ｐ側オーミック電極層７ｂ上に、複数の貫通孔が形成されている。貫通孔は、フォトレジスト及びエッチング工程によって形成することができる。
【００５５】
（Ｃ）レジスト層の形成
まず、図３（ａ）に示したように、得られた第１絶縁層８ａ上にノボラック系樹脂を主成分とするレジスト層を約４μｍ積層する。
次いで、図３（ｂ）に示すように、レジスト層１７に対して、フォトリソグラフィ法及びエッチング法を利用して、所定の形状に、つまり、後述する内部電極層との接続のための開口１７ａを有する形状に、形成する。具体的には、レジスト層に、所定の形状に開口を有したマスクを利用して、プロキシミティー・アライナーを用いて露光を行う。この際の露光量を約３０ｍＪとした。露光後に、約１００℃で数分間ベークを行う。その後、全面に露光を行う。この際の露光量は約２００ｍＪとした。
その後、レジスト層の露光部又は非露光部に存在するレジストを溶解する現像液ＴＭＡＨを用いた浸漬現像を行う。
なお、レジスト層１７の開口１７ａの全周にわたって第１絶縁層８ａが露出しており、開口１７ａ内には、第１絶縁層８ａに形成された貫通孔を含んでいる（図示せず）。
【００５６】
ここでのレジスト層１７における開口１７ａは、用いるレジスト層の種類、厚み等を調整して、側面において、意図するオーバーハング（図３（ｂ）中、Ｘ）を形成する。ここでの意図するオーバーハングＸは、側面の上方から中央付近において、レジスト層の肩部が比較的大きい鋭角（９０度に近い、８０度以上）を構成するようにその側面が内側に直線状に徐々に入りこんでいる。中央付近よりも底面側（例えば、底面から１／３程度の高さ）では、その側面が上方よりもより急激に内側に入り込む形状を有している。
【００５７】
（Ｄ）金属層の形成
図３（ｃ）に示したように、レジスト層１７の開口１７ａ内及びレジスト層１７上に内部電極層９を形成する。内部電極層９は、例えば、スパッタ法によって、オーミック電極層側からＴｉ／Ｒｈ／Ｔｉ（厚み：約１．５ｎｍ／約５００ｎｍ／約１０ｎｍ）によって形成する。
この際、上述したようなオーバーハングを有するレジスト層１７の開口内では、開口側面の下方におけるレジスト層側面の急峻な入り込みによって、金属層（内部電極層の材料）が適度にその側面側に入り込む。加えて、開口側面の中央から上方において、適度な傾斜によって、金属層の積層を抑制して、レジスト層１７上に積層された金属層と確実に分離することができる。つまり、レジスト層１７の開口１７ａ側面への金属層の付着を極力抑えることができる。
【００５８】
（Ｅ）金属層のパターニング
図３（ｄ）に示したように、リフトオフ法を用いて金属層をパターニングすることによって、内部金属層を形成する。ここでリフトオフ法に用いる溶剤は、例えば、剥離液などを用い、超音波洗浄を行うことによってレジスト層及びその上の金属層を共に除去する。このような現像によって、金属層のパターニングを行い、所定形状の内部電極層９を形成する。
このようなリフトオフ法では、レジスト層上に配置された金属層を確実に除去することができる。特に、レジスト層１７の開口１７ａ下方において、開口内から開口側面への金属層の繋がりに起因する内部電極層の残存を発生させることを防止する。これによって、レジスト層と一緒に、その上に存在する金属層を確実に除去することができ、内部電極層の縁部に発生しやすいバリを確実に防止することができる。その結果、バリを除去するエッチング、研磨等の煩雑な工程を省略することができ、製造工程を簡便なものとすることができる。
また、バリを除去することなく、後述するように、その上方に第２絶縁層を介して、後述する内部電極層とは絶縁されるべき外部電極層等を配置しても、バリに起因する短絡を確実に回避することができる。
【００５９】
（Ｆ）第２絶縁膜及び外部電極層の形成
得られた内部電極層上に、第２絶縁膜を介して外部電極層をさらに形成する。
第２絶縁膜は、例えば、ＳｉＯ2（厚み：約１μｍ）によって、ｎ側内部電極層上及びｐ側内部電極層上にそれぞれ貫通孔を有して形成する。ここでの貫通孔は、ｎ側内部電極層及び／又はｐ側内部電極層と外部電極層との電気的な接続を可能とする程度の大きさ及び数とする。
【００６０】
外部電極層は、上述したスパッタ法等、さらにフォトレジスト及びエッチング法等を利用して、形成することができる。
【００６１】
＜実施の形態２＞
この実施の形態で製造される発光素子は、図４に示すように、絶縁性の多層構造膜１８として、低屈折率層と高屈折率層とが交互に積層された１組の誘電体（Ｎｂ2Ｏ5／ＳｉＯ２）n、厚み：約５０ｎｍ／約９０ｎｍ、図２参照）を含み、これらの最表面に第１絶縁層１８ａとしてＮｂ2Ｏ5膜（厚み：約５０ｎｍ）を配置すること、ｎ側オーミック電極層７ａとｎ側内部電極層９ａとの間及びｐ側オーミック電極層７ｂとｐ側内部電極層９ｂとの間にバリアとしてＲｈからなる厚み約５０ｎｍのバリア層１９を配置すること以外は実施の形態１における発光素子と同様の構造を有し、同様の製造方法によって製造することができる。
【産業上の利用可能性】
【００６２】
本発明に係る発光素子の製造方法は、各種発光装置、特に、照明用光源、ＬＥＤディスプレイ、液晶表示装置などのバックライト光源、信号機、照明式スイッチ、各種センサ及び各種インジケータ、動画照明補助光源、その他の一般的な民生品用光源等に好適に利用することができる。
【符号の説明】
【００６３】
２  サファイア基板
３  ｎ型半導体層
４  発光層
５  ｐ型半導体層
６  半導体積層体
７ａ  ｎ側オーミック電極層
７ｂ  ｐ側オーミック電極層
８ａ  第１絶縁層
８、１８  多層構造膜
９ａ  ｎ側内部電極層
９ｂ  ｐ側内部電極層
９  内部電極層
１０  第２絶縁層
１１ａ  ｎ側外部電極層
１１ｂ  ｐ側外部電極層
１２  低屈折率層
１３  高屈折率層
１４  ＤＢＲ構造
１５  金属反射層
１７  レジスト層
１７ａ  開口
１９  バリア層
２０  絶縁層
【図１Ａ】
2015095617.tif 000003
【図１Ｂ】
2015095617.tif 000004
【図２】
2015095617.tif 000005
【図３】
2015095617.tif 000006
【図４】
2015095617.tif 000007